СПОСОБ ПЕРЕРАБОТКИ АЛЮМОСИЛИКАТНОГО СЫРЬЯ

3
1. Способ переработки алюмосиликатного сырья, включающий его термическую обработку и последующее взаимодействие с раствором соляной кислоты с выделением нерастворимого кека, очистку раствора, кристаллизацию хлорида алюминия и его переработку с получением оксида алюминия и регенерацией соляной кислоты, отличающийся тем, что термическую обработку сырья ведут путем спекания в смеси с натрийсодержащим реагентом, а полученный спек обрабатывают раствором соляной кислоты концентрацией 180-250 г/дм в две стадии при отношении Ж:Т, равном (0,5-0,7):1 и температуре 120-200°C на первой стадии и при отношении Ж:Т, равном (3,3-3,5):1 и температуре, не превышающей температуру кипения раствора, на второй стадии.
2. Способ по п.1, отличающийся тем, что в качестве натрийсодержащего реагента используют карбонат натрия.
3
3. Способ по п.2, отличающийся тем, что карбонат натрия подают на смешивание с исходным сырьем в виде раствора концентрацией 120-130 г/дм при отношении Ж:Т, равном (2,7-3,0):1 и полученную пульпу подают на спекание в распыленном состоянии.
4. Способ по п.1, отличающийся тем, что спекание ведут при температуре 1200-1250°C.
5. Способ по п.1, отличающийся тем, что первую стадию обработки спека ведут в обогреваемом реакторе, преимущественно в трубчатом вращающемся реакторе в течение 30-60 мин.
6. Способ по п.1, отличающийся тем, что вторую стадию обработки спека ведут в агитаторе с механическим перемешиванием в течение 90-120 мин.
3
7. Способ по п.1, отличающийся тем, что кек, полученный на второй стадии обработки спека, промывают водой и выщелачивают раствором, содержащим 120-150 г/дм NaOH в течение 30-40 мин при отношении Ж:Т, равном (5-6):1 с получением раствора силиката натрия и твердого остатка, возвращаемого на операцию спекания.
8. Способ по п.7, отличающийся тем, что раствор, получаемый при щелочном выщелачивании кека, подвергают карбонизации газом, содержащим диоксид углерода в присутствии коагулянта с последующим отделением осадка аморфного кремнезема, его промывкой и сушкой.
9. Способ по п.1, отличающийся тем, что в качестве исходного алюмосиликатного сырья используют золу, образующуюся при сгорании каменного угля.